(57)【要約】  製造時の滅菌工程や長期保存を経ても、安定した血液分離性能を長期に渡って維持できる血清または血漿分離用組成物を提供する。  常温で流動性を有する樹脂組成物と、微粉末シリカと、下記の式（１）で表されるアミド系化合物とを含む、血清または血漿分離用組成物。【化１】2016159236.tif 000009  （式（１）中、Ｒ３は炭素数１〜４のアルキル基であり、Ｒ１、Ｒ２は、それぞれ独立に水素原子、または炭素数１〜８の直鎖状若しくは分岐状アルキル基である。）
2016159236.tif 000002
【特許請求の範囲】
【請求項１】
常温で流動性を有する樹脂組成物と、微粉末シリカと、下記の式（１）で表されるアミド系化合物とを含む、血清または血漿分離用組成物。
【化１】
2016159236.tif 000008
（式（１）中、Ｒ３は炭素数１〜４のアルキル基であり、Ｒ１、Ｒ２は、それぞれ独立に水素原子、または炭素数１〜８の直鎖状もしくは分岐状アルキル基である。）
【請求項２】
前記常温で流動性を有する樹脂組成物が、（メタ）アクリル酸エステル系重合体と、石油樹脂及びトリメリット酸系可塑剤の混合物とのうち少なくとも一方であることを特徴とする、請求項１に記載の血清または血漿分離用組成物。
【請求項３】
前記微粉末シリカが、親水性シリカを含有することを特徴とする、請求項１または２に記載の血清または血漿分離用組成物。
【請求項４】
前記親水性シリカの含有量が、１．４０〜２．００重量％の範囲である、請求項３に記載の血清または血漿分離用組成物。
【請求項５】
前記アミド系化合物の含有量が、０．１０〜０．３５重量％の範囲である、請求項１〜４のいずれか１項に記載の血清または血漿分離用組成物。
【請求項６】
前記親水性シリカに加え、疎水性シリカが含有されていることを特徴とする、請求項３〜５のいずれか１項に記載の血清または血漿分離用組成物。
【請求項７】
前記疎水性シリカと親水性シリカとの合算含有量が、１．４０〜２．５０重量％の範囲である、請求項６に記載の血清または血漿分離用組成物。
【請求項８】
前記血清または血漿分離用組成物の比重が、１．０３８〜１．０４５であることを特徴とする、請求項１〜７のいずれか１項に記載の血清または血漿分離用組成物。
【請求項９】
請求項１〜８のいずれか１項に記載の血清または血漿分離用組成物を内部に収容してなる、血液採取容器。
【発明の詳細な説明】
【技術分野】
【０００１】
本発明は、血清または血漿分離用組成物、並びに該血清または血漿分離用組成物を内部に収容してなる血液採取容器に関する。
【背景技術】
【０００２】
臨床検査において、血液サンプルを収容するために血液採取容器が広く用いられている。採血において、血清または血漿分離用組成物を内部に収容した血液採取容器を使用した場合、該血清または血漿分離用組成物の比重を適切に調整することで、比重差を利用して全血から血清成分あるいは血漿成分を遠心分離することが可能となる。【０００３】
血液採取容器は患者への細菌感染を防止する観点から、ＩＳＯ、及びＪＩＳの規格によって内部が滅菌状態であることが要求される。そのため、製造工程において電子線やγ線等による滅菌が行われるが、その際、分離用組成物の物性変化が発生し得る。また、血液採取容器は病院内において使用されるまでの間、長期に渡って保存されることも多く、その際も長期保存による分離用組成物の物性変化が発生し得る。【０００４】
上記物性変化が生じた場合、所定の遠心分離を行っても、比重差を利用して全血から血清成分あるいは血漿成分を分離することができない不具合が知られている。この現象は、遠心分離機が小型であったり、旧式であったりして、所望の遠心力を付与できない場合には、さらに顕著な問題となる。【０００５】
そのため、上記のように長期に渡って保存されるような条件下においても、物性変化による血液分離性能の低下を抑制できるような血液採取容器用の血清または血漿分離用組成物が求められている。【０００６】
下記の特許文献１には、アクリル系樹脂を基材とした血清または血漿分離用組成物が開示されている。【０００７】
また、下記の特許文献２には、上記の課題を受けて、ポリアルキレングリコールを添加した血清または血漿分離用組成物が開示されている。
【先行技術文献】
【特許文献】
【０００８】
【特許文献１】特開平４−３４０４６５号公報
【特許文献２】ＷＯ２０１１／１０５１５１  Ａ１
【発明の概要】
【発明が解決しようとする課題】
【０００９】
しかしながら、特許文献１の分離用組成物は長期保存時に相分離が発生するため、遠心分離による分離剤のちぎれや油滴が発生し、十分な隔壁が形成できないという課題があった。【００１０】
また、特許文献２の分離用組成物は、内部の滅菌を目的としてγ線を照射すると、遠心分離の際の隔壁厚みが減少するという課題があった。さらに、特許文献２の分離用組成物は多くの成分で構成されるため、実生産時の製造条件設定が複雑となる課題があった。【００１１】
本発明の目的は、製造時の滅菌工程や長期保存を経ても、安定した血液分離性能を長期に渡って維持できる血清または血漿分離用組成物、並びに該血清または血漿分離用組成物を内部に収容してなる血液採取容器を提供することにある。
【課題を解決するための手段】
【００１２】
本発明者らは鋭意検討した結果、常温で流動性を有する樹脂組成物と、微粉末シリカと、下記の式（１）で表されるアミド系化合物とを血清または血漿分離用組成物に含有させることで、上記課題を解決できることを見出した。【００１３】
すなわち、本発明に係る血清または血漿分離用組成物は、常温で流動性を有する樹脂組成物と、微粉末シリカと、下記の式（１）で表されるアミド系化合物とを含む。【００１４】
【化１】
2016159236.tif 000003
【００１５】
（式（１）中、Ｒ３は炭素数１〜４のアルキル基であり、Ｒ１、Ｒ２は、それぞれ独立に水素原子、または炭素数１〜８の直鎖状もしくは分岐状アルキル基である。）【００１６】
本発明に係る血清または血漿分離用組成物の別の特定の局面では、前記常温で流動性を有する樹脂組成物が、（メタ）アクリル酸エステル系重合体と、石油樹脂及びトリメリット酸系可塑剤の混合物とのうち少なくとも一方であることを特徴とする。【００１７】
本発明に係る血清または血漿分離用組成物のさらに別の特定の局面では、前記微粉末シリカが、親水性シリカを含有することを特徴とする。【００１８】
本発明に係る血清または血漿分離用組成物のさらに別の特定の局面では、前記親水性シリカの含有量が、１．４０〜２．００重量％の範囲である。【００１９】
本発明に係る血清または血漿分離用組成物のさらに別の特定の局面では、前記アミド系化合物の含有量が、０．１０〜０．３５重量％の範囲である。【００２０】
本発明に係る血清または血漿分離用組成物のさらに別の特定の局面では、前記親水性シリカに加え、疎水性シリカが含有されていることを特徴とする。【００２１】
本発明に係る血清または血漿分離用組成物のさらに別の特定の局面では、前記疎水性シリカと前記親水性シリカとの合算含有量が、１．４０〜２．５０重量％となる範囲である。【００２２】
本発明に係る血清または血漿分離用組成物のさらに別の特定の局面では、前記血清または血漿分離用組成物の比重が１．０３８〜１．０４５であることを特徴とする。【００２３】
本発明に係る血液採取容器は、本発明に従って構成される血清または血漿分離用組成物を内部に収容してなる。
【発明の効果】
【００２４】
本発明によれば、血液採取容器を長期保存した際に発生する相分離を防止できることから、反転性の経時変化を抑制できる。また、γ線滅菌を行った際の降伏値の変化を抑制できる。そのため、本発明の血清または血漿分離用組成物を内部に収容してなる血液採取容器は安定した血液分離性能を長期に渡って維持できる他、遠心分離を行った際の血清または血漿分離用組成物のちぎれによる油滴の発生や、油滴の発生によるプローブの詰まりを防止できる。【００２５】
また、本発明によれば、従来と比べて少ない原材料で血清または血漿分離用組成物を製造することが可能であるため、製造条件のコントロールが容易で安定した生産が可能になる。
【発明を実施するための形態】
【００２６】
以下、本発明の詳細を説明する。
【００２７】
本発明に係る血清または血漿分離用組成物は、常温で流動性を有する樹脂組成物と、微粉末シリカと、下記の式（１）で表されるアミド系化合物とを含む。
【００２８】
【化２】
2016159236.tif 000004
【００２９】
（式（１）中、Ｒ３は炭素数１〜４のアルキル基であり、Ｒ１、Ｒ２は、それぞれ独立に水素原子、または炭素数１〜８の直鎖状若しくは分岐状アルキル基である。）
【００３０】
そのため、本発明に係る血清または血漿分離用組成物は、製造時の滅菌工程や長期保存を経ても、安定した血液分離性能を長期に渡って維持することができる。なお、上記Ｒ１、Ｒ２は、互いに同一でも異なっていてもよい。
【００３１】
＜常温で流動性を有する樹脂組成物＞
本発明の血清または血漿分離用組成物は、常温で流動性を有する樹脂組成物を含有する。常温で流動性を有する樹脂組成物としては、（メタ）アクリル酸エステル系重合体や、石油樹脂及びトリメリット酸系可塑剤の混合物などが例示される。これらは、単独で用いてもよく、複数を併用してもよい。
【００３２】
アクリル樹脂の構成モノマーは、一般的なものであれば特に限定されず、アクリル酸メチル、アクリル酸−２−エチルヘキシル、アクリル酸ブチル等のモノマー成分をランダム、あるいはブロック共重合したものが用いられるが、特に限定されるものではない。また、樹脂粘度の温度依存性改善を目的として、スチレンが共重合されていてもよい。なお、本明細書における常温とは、日本薬局方に基づき、２０±５℃を表す。
【００３３】
上記（メタ）アクリル酸エステル系重合体は、少なくとも１種の（メタ）アクリル酸エステル単量体を含む原料を重合することにより得られる。原料には、（メタ）アクリル酸エステル以外の単量体が含まれていてもよい。すなわち、（メタ）アクリル酸エステル系重合体は、１種の（メタ）アクリル酸エステル単量体の単独重合体であってもよく、２種以上の（メタ）アクリル酸エステル単量体よりなる共重合体であってもよく、少なくとも１種の（メタ）アクリル酸エステル単量体と、それ以外の単量体とからなる共重合体であってもよい。
【００３４】
上記（メタ）アクリル酸エステル系重合体中における（メタ）アクリル酸エステル単量体の含有量は、５０〜１００重量％が好ましく、６０〜１００重量％がより好ましく、７０〜１００重量％がさらに好ましい。
【００３５】
（メタ）アクリル酸エステル単量体の含有量を５０重量％以上とすることにより、血液分離剤用重合体の比重、チクソトロピー性及び流動性のバランスをより一層良好に維持することができる。上記好ましい範囲の場合には、これらのバランスをさらに一層良好にすることができる。
【００３６】
上記（メタ）アクリル酸エステル単量体としては、例えば、１〜２０の炭素数を有するアルキル基を含む（メタ）アクリル酸アルキルエステル、（メタ）アクリル酸ポリアルキレングリコールエステル、（メタ）アクリル酸アルコキシアルキルエステル、（メタ）アクリル酸ヒドロキシアルキルエステル、（メタ）アクリル酸グリシジルエステル、（メタ）アクリル酸ジアルキルアミノアルキルエステル、（メタ）アクリル酸ベンジルエステル、（メタ）アクリル酸フェノキシアルキルエステル、（メタ）アクリル酸シクロヘキシルエステル、（メタ）アクリル酸イソボニルエステルまたは（メタ）アクリル酸アルコキシシリルアルキルエステルが挙げられる。
【００３７】
（メタ）アクリル酸エステル系重合体の構成原料としては、１種の上記単量体または２種以上の上記単量体を適宜用いることができる。好ましくは、２種以上の上記（メタ）アクリル酸エステル単量体を用いることが望ましい。２種以上の単量体を用いた場合には、２種の異なる分子構造を有する単量体の含有比率を調整することで、（メタ）アクリル酸エステル系重合体を所望の比重及び粘度に容易に調整することができる。
【００３８】
上記（メタ）アクリル酸エステル単量体以外の単量体としては、（メタ）アクリル酸アルキルエステルとラジカル共重合可能なラジカル重合性単量体であれば特に限定されない。
【００３９】
このようなラジカル重合性単量体としては、例えば、芳香族系ビニル単量体、ビニルエステル類、ビニルエーテル類、ビニルピロリドンまたは（メタ）アリルエーテル類が挙げられる。芳香族系ビニル単量体としては、例えば、スチレン、α−メチルスチレン、ｐ−メチルスチレン、α−メチル−ｐ−メチルスチレン、ｐ−メトキシスチレン、ｏ−メトキシスチレン、２，４−ジメチルスチレン、クロロスチレンまたはブロモスチレンが挙げられる。ビニルエステル類としては、例えば（メタ）アクリル酸、無水マレイン酸、フマル酸、（メタ）アクリルアミド、（メタ）アクリルジアルキルアミドまたは酢酸ビニルが挙げられる。上記ラジカル重合性単量体は、１種または２種以上を適宜用いることができる。
【００４０】
上記ラジカル重合性単量体としては、芳香族系ビニル単量体が好ましく、スチレンまたはα−メチルスチレンがより好ましい。芳香族系ビニル単量体は、比重が大きくかつ高い疎水性を有するので、血液分離剤の血液分離能を確保しつつ、薬物の吸着をより一層抑制するのに効果的である。さらに、上記芳香族ビニル単量体と（メタ）アクリル酸エステル単量体との共重合により得られた共重合体では、上記芳香族ビニル単量体を含まない（メタ）アクリル酸エステル系重合体と比較して、放射線による滅菌処理の際に分子量が増大し難く、粘度が高くなり難い。
【００４１】
上記（メタ）アクリル酸エステル系重合体を得るための単量体組成物中における上記芳香族系ビニル単量体の含有量は、１重量％以上、５０重量％未満が好ましく、５〜３０重量％の範囲がより好ましく、１０〜２０重量％の範囲がさらに好ましい。芳香族系ビニル単量体の含有量が１重量％未満では、芳香族系ビニル単量体を用いた効果が充分に得られない場合がある。また、芳香族系ビニル単量体の含有量が５０重量％以上となると、（メタ）アクリル酸エステル系重合体の粘度が高くなりすぎ、適度な流動性を確保することが困難となるおそれがある。
【００４２】
上記（メタ）アクリル酸エステル系重合体は、通常のラジカル重合法により得ることができる。ラジカル重合法としては、溶液重合法、塊状重合法、分散重合法またはリビングラジカル重合法等が挙げられる。
【００４３】
上記（メタ）アクリル酸エステル系重合体の重量平均分子量（Ｍｗ）は、３０００〜５００００の範囲が好ましく、４０００〜３００００の範囲がより好ましい。重量平均分子量が上記範囲内にある場合には、血液分離剤の流動性をより一層良好とすることができ、かつ形成される隔壁の強度をより一層高めることができる。重量平均分子量が３０００未満の場合には、隔壁の強度が不充分になることがある。または、血清もしくは血漿中に浮遊物が生じ、検査値に悪影響を及ぼしたり、精密な分析機器を汚染したりするおそれがある。重量平均分子量が５００００を超えると、遠心分離時の流動性が低下し、血餅と血清あるいは血球成分と血漿との間に隔壁を確実に形成することができないおそれがある。
【００４４】
石油樹脂及びトリメリット酸系可塑剤の混合物は、一般的な石油樹脂であれば特に限定されないが、シクロペンタジエン系オリゴマーの重合体と可塑剤を、所望の粘度になるように加熱溶融混合したもの等が例示される。
【００４５】
上記シクロペンタジエン系オリゴマーとしては特に限定されないが、例えば、シクロペンタジエン系モノマーの重合体、例えばシクロペンタジエン、ジシクロペンタジエン及びシクロペンタジエンのアルキル置換誘導体等から選ばれる少なくとも１種のモノマーの重合体の水素添加物などが挙げられる。このようなシクロペンタジエン系オリゴマーとしては、例えばＥＳＣＯＲＥＺ５３８０、ＥＳＣＯＲＥＺ５３００、ＥＳＣＯＲＥＺ５３２０、ＥＳＣＯＲＥＺ５３４０、ＥＳＣＯＲＥＺ５４００、ＥＳＣＯＲＥＺ  ＥＣＲ２５１（いずれもエクソンモービル社製）などを挙げることができる。
【００４６】
また、少なくとも１種のシクロペンタジエン系の上記モノマーと、スチレン、メチルスチレン、インデンおよびメチルインデン等から選ばれる少なくとも１種の芳香族系モノマーとの共重合体の水素添加物なども用いることができる。例えば、ＥＳＣＯＲＥＺ（登録商標）  ＥＣＲ２２７Ｅ、ＥＳＣＯＲＥＺ  ＥＣＲ２３５Ｅ、ＥＳＣＯＲＥＺ  ＥＣＲ２３１Ｃ、ＥＳＣＯＲＥＺ５６９０、ＥＳＣＯＲＥＺ５６００（いずれもエクソンモービル社製）などを挙げることができる。
【００４７】
本発明において用いられる可塑剤としては、芳香族エステル化合物であるフタル酸エステル、トリメリット酸エステル、ピロメリット酸エステル等を用いることができるが、中でもトリメリット酸エステル、ピロメリット酸エステルが好適に用いられる。
【００４８】
本発明において用いられるトリメリット酸エステルまたはピロメリット酸エステルは、フタル酸エステルと同じく芳香族エステル化合物に属し、トリメリット酸のエステルまたはピロメリット酸のエステルである限り特に限定されない。トリメリット酸エステルまたはピロメリット酸エステルとしては、例えば、トリメリット酸またはピロメリット酸のアルキルエステル、具体的には、トリメリット酸トリｎ−オクチル、トリメリット酸トリイソオクチル、トリメリット酸トリイソデシルまたはピロメリット酸テトライソオクチルなどが挙げられる。トリメリット酸エステルとピロメリット酸エステルとは、単独でも、混合されて用いられてもよい。
【００４９】
上記トリメリット酸またはピロメリット酸のアルキルエステルの例としては、例えば、ＤＩＣ社製モノサイザー（登録商標）Ｗ−７００（トリメリット酸トリイソオクチル）、モノサイザーＷ−７５０（トリメリット酸トリｎ−オクチル）、モノサイザーＷ−７０１０（ピロメリット酸テトライソオクチル）や、新日本理化社製サンソサイザー（登録商標）ＴＯＴＭ（トリメリット酸トリイソオクチル）またはサンソサイザーＴＩＴＭ（トリメリット酸トリイソデシル）などを挙げることができる。
【００５０】
血餅（比重１．０８）と血清（比重１．０３）あるいは血球成分（比重１．０８）と血漿（比重１．０３）との中間層に、低温下や、遠心力が低い場合でも、十分な性能を発揮する隔壁を形成するために、血清または血漿分離用組成物の２５℃における比重は１．０３８〜１．０４５の範囲が好ましい。
【００５１】
そのため、上記常温で流動性を有する樹脂組成物の２５℃における比重は１．０３０〜１．０４０の範囲であることが好ましく、１．０３０〜１．０３４の範囲がより好ましい。比重が１．０３０未満では、血清または血漿分離用組成物の比重を上記範囲に調整するために微粉末シリカを大量に添加する必要がある場合がある。その結果、遠心分離による無機粉末と血液分離剤用重合体との分離、あるいは長期間の貯蔵中に血液分離剤が吸湿する。このため、無機粉末間の水素結合力が増大し、血液分離剤の流動性が低下するおそれがある。従って、血餅と血清あるいは血球成分と血漿との中間層に隔壁を形成できなくなる問題が生じることがある。一方、比重が１．０４０よりも大きい場合には、血液分離剤用重合体のチクソ化に必要な微粉末シリカを添加することで血液分離剤の比重が高くなりすぎ、血餅と血清あるいは血球成分と血漿との中間層に隔壁を形成できなくなるおそれがある。
【００５２】
上記常温で流動性を有する樹脂組成物の２５℃における粘度は１０〜２００Ｐａ・ｓであることが好ましく、より好ましくは３０〜１５０Ｐａ・ｓである。粘度が上記範囲内にあることにより、血液分離剤の流動性が高められ、隔壁の強度を確保することができる。上記粘度が、１０Ｐａ・ｓ未満の場合には、隔壁の強度が不充分となったり、血清もしくは血漿中に浮遊物が生じ、検査値に悪影響を及ぼしたり、精密な分析機器を汚染したりするおそれがある。上記粘度が、２００Ｐａ・ｓを超えると、遠心分離時の流動性が低下し、血餅と血清あるいは血球成分と血漿との間に隔壁を確実に形成することができなくなる場合がある。
【００５３】
＜微粉末シリカ＞
本発明の血清または血漿分離用組成物は、微粉末シリカを含有する。微粉末シリカとしては、天然シリカおよび合成シリカがあり、二酸化ケイ素を主体とするものであれば特に限定されないが、例えば気相法による合成シリカが、品質が安定しているために好ましい。このような合成シリカとしては、親水性シリカと疎水性シリカが挙げられる。
【００５４】
親水性シリカは、粒子表面の水酸基同士が水素結合することにより、血清または血漿分離用組成物にチクソトロピー性を付与すると共に、比重を調整する作用を有する。一方、疎水性シリカは、粒子表面の水酸基がメチルシラン等の疎水性基で置換されているために水素結合せず、単に比重を調整する作用のみを有する。上記親水性シリカのみで、血清または血漿分離用組成物の比重とチクソトロピー性の両方を共に好適な範囲に維持できない時は、血清または血漿分離用組成物のチクソトロピー性と、比重を各々独立して好適に調整するために、親水性シリカと疎水性シリカが適宜組み合わされて用いられてもよい。
【００５５】
親水性シリカと疎水性シリカとの合算含有量（親水性シリカの含有量と疎水性シリカの含有量との総和）は、血清または血漿分離用組成物の比重とチクソトロピー性とを好適な範囲にするために、１．４０〜２．５０重量％の範囲にあることが好ましく、より好ましくは１．４５〜２．１５重量％の範囲で用いられる。具体的な方法としては、血清および血漿分離用組成物のチクソトロピー性が好適な範囲となるよう親水性シリカの含有量を定め、その含有量で血清または血漿分離用組成物の比重が好適な範囲を下回る場合に、不足する含有量に相当する疎水性シリカを更に含有させるのが一般的である。チクソトロピー性の評価は種々の公知の方法が知られているが、血清または血漿分離用組成物の評価に際しては、後述する流れ性の評価が好適である。
【００５６】
なお、親水性シリカの含有量は、１．４０〜２．００重量％の範囲にあることが好ましく、より好ましくは１．４５〜１．８５重量％の範囲で用いられる。
【００５７】
微粉末シリカのうち、親水性のシリカとしては、例えばアエロジル（登録商標）９０Ｇ、１３０、２００、３００等のアエロジルシリーズ（日本アエロジル社製）、レオロシール（登録商標）ＱＳ−１０、ＱＳ−２０、ＱＳ−３０等のレオロシールシリーズ（トクヤマ社製）、ＷＡＣＫＥＲ  ＨＤＫ  Ｓ１３、Ｎ２０、Ｔ３０等のＷＡＣＫＥＲ  ＨＤＫシリーズ（旭化成ワッカーシリコーン社製）等の気相法親水性シリカが入手可能であり、使用し易い。
【００５８】
また、疎水性シリカとしては、例えばアエロジルＲ９７２、Ｒ９７４、Ｒ８０５、Ｒ８１２等のアエロジルシリーズ（日本アエロジル社製）、レオロシールＭＴ−１０、ＤＭ−３０Ｓ、ＨＭ−３０Ｓ、ＫＳ−２０Ｓ、ＰＭ−２０等のレオロシールシリーズ（トクヤマ社製）、ＷＡＣＫＥＲ  ＨＤＫ  Ｈ１５、Ｈ１８、Ｈ３０等のＷＡＣＫＥＲ  ＨＤＫシリーズ（旭化成ワッカーシリコーン社製）等の気相法疎水性シリカが、入手し易く使用し易い。また、疎水性シリカは血清または血漿分離用組成物の比重を調整するために含有されるので、比重が高く血液に悪影響を及ぼさない成分であり、均一に混練することが可能なものであれば、特に疎水性シリカに限定されるものではなく、例えばアルミナ、ガラス微粉末、タルク、カオリン、ベントナイト、チタニア、ジルコニウムなどを用いてもよい。
【００５９】
＜アミド系化合物＞
本発明の血清または血漿分離用組成物は、アミド系化合物を含有する。
【００６０】
本発明の血清または血漿分離用組成物に用いられるアミド系化合物は、下記式（１）を満たすものであれば特に制限されないが、特にＲ３がメチル基の場合、最大限の効果を発揮する。Ｒ１、Ｒ２に当てはめられる直鎖状あるいは分岐上アルキル基としては、炭素数が１〜８である限り特に制限されないが、例えばメチル基、エチル基、ｎ−プロピル基、イソプロピル基、ｎ−ブチル基、ｓｅｃ−ブチル基、ｔｅｒｔ−ブチル基、ペンチル基、ヘキシル基、へプチル基またはオクチル基等が挙げられる。
【００６１】
【化３】
2016159236.tif 000005
【００６２】
（式（１）中、Ｒ３は、炭素数１〜４のアルキル基であり、Ｒ１、Ｒ２は、それぞれ独立に水素原子、または炭素数１〜８の直鎖状若しくは分岐状アルキル基である。）
【００６３】
上記式（１）中Ｒ１及びＲ２は、互いに同一でも異なっていてもよい。アミド系化合物は、樹脂組成物中に微粉末シリカを均質に分散させ、微粉末シリカ粒子表面の水酸基同士で形成される水素結合を安定化させ、その結果、血清または血漿分離用組成物のチクソトロピー性の経時変化を抑えて安定化させる効果を有する。
【００６４】
本発明に用いられるアミド系化合物は、添加量が少なすぎても、多すぎても、血清または血漿分離用組成物のチクソトロピー性が安定化しない。その結果、十分な血液分離性能を発揮できないおそれがあるため、本発明に用いられるアミド系化合物は、好ましくは組成物全体の０．１０〜０．３５重量％、より好ましくは０．１５〜０．３０重量％の範囲で添加される。
【００６５】
本発明に好適に用いられるアミド化合物は、ＷＯ２００８／１０２６１５  Ａ１または特開２００５−４７８８５号公報に記載の方法で製造することが可能である。また、市販されているものとしては、例えば、エクアミド（登録商標、出光興産社製）Ｍ１００、Ｂ１００が挙げられる。
【００６６】
＜その他成分＞
上記の他にも、本発明の血清または血漿分離用組成物は、血液採取容器用の分離用組成物として本発明が目的とする性能を保持できる範囲で各種成分を含んでもよい。具体的な例を挙げると、酸化防止剤、着色剤等が挙げられる。
【００６７】
＜製造方法＞
本発明の血清または血漿分離用組成物の製造方法は特に限定されない。例えば常温で流動性を有する樹脂組成物と、微粉末シリカと、アミド系化合物とを均質に混合すればよい。混合方法については特に限定されず、プラネタリミキサー、ボールミル、ディスパーなどの公知の混練機が用いられる。
【００６８】
＜血液採取容器への適用＞
本発明に係る血液採取容器は、上記本発明に従って構成される血清または血漿分離用組成物を内部に収容してなる。
【００６９】
上記血液採取容器の形状としては、特に限定されないが、例えば有底の管状容器であることが好ましい。
【００７０】
上記血液採取容器の素材としては、特に限定されないが、例えば、ポリエチレン、ポリプロピレン、ポリスチレン、ポリエチレンテレフタレート、ポリメチルメタクリレート、ポリアクリロニトリル、ポリアミド、アクリロニトリル−スチレン共重合体、エチレン−ビニルアルコール共重合体等の熱可塑性樹脂；不飽和ポリエステル樹脂、エポキシ樹脂、エポキシ−アクリレート樹脂等の熱硬化性樹脂；酢酸セルロース、プロピオン酸セルロース、エチルセルロース、エチルキチン等の変性天然樹脂；ソーダ石灰ガラス、リンケイ酸ガラス、ホウケイ酸ガラス等のケイ酸塩、石英ガラス等のガラスや、これらを組み合わせたもの、あるいはこれらを主成分とするもの等の公知の素材を使用することができる。また、血液付着防止や血液凝固促進等の目的に応じて、血液凝固促進剤等の公知の薬剤を管壁に付着させることができる。
【００７１】
血液採取容器の内圧に関しては特に限定されず、栓体、あるいはアルミシール等の密閉部材によって密閉され、内部が真空排気された、いわゆる真空採血管として用いることもできる。真空採血管である場合、採血者の技術差によらず一定量の血液採取を簡便に行うことができる。また、感染防止の観点から、採血管の内部はＪＩＳ、もしくはＩＳＯに記載の基準に則って滅菌されていることが望ましい。
【００７２】
以下、本発明の具体的な実施例及び比較例を挙げることにより、本発明を明らかにする。なお、本発明は以下の実施例に限定されるものではない。
【００７３】
（実施例１〜２１、参考例１〜５及び比較例１，２）
実施例１〜２１、参考例１〜５及び比較例１，２において用いた、血清または血漿分離用組成物の原料組成について下記の表１に示す。また、実施例１〜２１、参考例１〜５及び比較例１，２において用いた、血液採取容器の性能評価について下記の表２に示す。実施例１〜２１、参考例１〜５及び比較例１，２において、血清または血漿分離用組成物の配合成分として用いた化合物は、表１に示す通りであるが、より具体的には以下の通りである。
【００７４】
＜（メタ）アクリル酸エステル系重合体＞
アクリル酸−２−エチルヘキシルとアクリル酸ブチルをアゾ系重合開始剤の存在下で溶液法によりラジカル重合させ重合体を得た。上記重合体の重量平均分子量は２０，０００、２５℃における粘度は７４Ｐａ・ｓ、２５℃における比重は１．０３１であった。
【００７５】
＜石油樹脂＞
エクソンモービル社製、商品名「ＥＳＣＯＲＥＺ５３８０」および「ＥＳＣＯＲＥＺ５４００」を使用した。
【００７６】
＜可塑剤＞
ＤＩＣ社製、商品名「モノサイザーＷ−７００（トリメリット酸トリイソオクチル）」を使用した。
【００７７】
＜微粉末シリカ＞
親水性シリカとして、日本アエロジル社製、商品名「２００ＣＦ」、疎水性シリカとして、日本アエロジル社製、商品名「Ｒ９７４」を使用した。
【００７８】
＜アミド系化合物＞
出光興産社製、商品名「エクアミドＭ１００（３−メトキシ−Ｎ，Ｎ−ジメチルプロパンアミド）」を使用した。
【００７９】
＜ゲル化剤＞
新日本理化社製、商品名「ゲルオールＤ（ジベンジリデンソルビトール）」とＢＡＳＦ社製、Ｎ−メチルピロリドンを１：４の重量比で混合し、均一な溶液にして使用した。
【００８０】
三洋化成工業社製、商品名「ニューポールＰＥ−７１（ポリオキシエチレンポリオキシプロピレングリコール）」および日油社製、商品名「プレミノールＳ３０１１（ポリオキシプロピレングリセリルエーテル）」を使用した。
【００８１】
実施例、参考例及び比較例において、上記に示す化合物を、下記の表１に示す配合組成で、５００ｍＬの混練容器に全量が１００ｇとなるように秤量し、プラネタリミキサーを用いて室温真空下で１２分間混練して、血清または血漿分離用組成物を作製した。なお、実施例１１及び比較例１においては常温で流動性を有する樹脂組成物として上記石油樹脂及び可塑剤を使用したが、他の実施例、参考例及び比較例は全て上記（メタ）アクリル酸エステル系重合体を常温で流動性を有する樹脂組成物として使用した。また、比較例１，２においてはアミド系化合物を使用しなかった。
【００８２】
なお、石油樹脂と可塑剤からなる常温で流動性を有する樹脂組成物を使用する場合には、予め両者を１２０℃に加熱したガラス容器で溶融混合してから使用した。作製した血清または血漿分離用組成物１．０ｍＬを、内径１６ｍｍ、長さ１００ｍｍの有底ＰＥＴ管の底部に充填し、血液採取容器を作製した。作製した血液採取容器を用いて、以下の評価を行った。
【００８３】
＜粘度＞
血清または血漿分離用組成物０．５ｍＬの、せん断速度１．０秒−１、２５℃における粘度を、Ｅ型粘度計（東機産業社製、品番「ＴＶＥ−３５」）を用いて測定した。
【００８４】
＜比重＞
血清または血漿分離用組成物１滴を、比重を０．００２の間隔で段階的に調整した２５℃の食塩水中に順次滴下し、食塩水中における浮沈により比重を測定した。
【００８５】
＜流れ＞
血液採取容器の開口端を４５°斜め下向きに保持して、５５℃に保温したオーブン中に２４時間放置し、血清または血漿分離用組成物が、有底ＰＥＴ管の内壁に沿って下方に流れた距離を、ノギスを用いて測定した。
【００８６】
＜隔壁厚み＞
血液採取容器に、２５℃比重が１．０６５の食塩水２．５ｍＬを充填し、１５℃水浴中で３０分間冷却した後、１５℃に保った遠心分離機で１７００Ｇ、５分の条件で遠心分離し、上記食塩水上に形成された、血清または血漿分離用組成物による隔壁の厚みをノギスを用いて測定した。
【００８７】
【表１】
2016159236.tif 000006
【００８８】
【表２】
2016159236.tif 000007
【００８９】
表２から明らかなように、実施例１〜２１に示す血清又は血漿分離用組成物は、「粘度」、「流れ」、「隔壁厚み」の各評価項目において、全て良好な結果を示した。
【００９０】
参考例１，２，５は、「流れ」の評価項目において分離用組成物の流れが若干発生している。そのため、経時変化によってチクソトロピー性を長期に渡って維持できないおそれがある。また、参考例３，４は「隔壁厚み」の評価項目において、遠心分離の際の隔壁厚みがやや不十分である。そのため、血清又は血漿を分離する際に十分な強度のある隔壁を形成できないおそれがある。
【００９１】
比較例１，２は、実施例１〜２１、参考例１〜５と比較して、「流れ」「隔壁厚み」の評価項目が両方とも大幅に悪化している。そのため、経時変化によってチクソトロピー性を長期に渡って維持できない。また、血清又は血漿を分離する際に十分な強度のある隔壁を形成できない。
【国際調査報告】
2016159236.tif 000010
2016159236.tif 000011
2016159236.tif 000012
2016159236.tif 000013